(57)【要約】  本発明は、親水性（メタ）アクリルモノマー由来の繰り返し単位とパーフルオロアルキルビニルエーテルモノマー由来の繰り返し単位とを含む、改善された可撓性を有するフッ化ビニリデンコポリマー、それから製造されるフィルム、及びそれらのフィルムの製造方法に関する。【選択図】なし【特許請求の範囲】
【請求項１】
ａ）フッ化ビニリデン（ＶＤＦ）由来の繰り返し単位；
ｂ）少なくとも１種のパーフルオロアルキルビニルエーテル（ＰＡＶＥ）モノマーであって：
−  式ＣＦ２＝ＣＦＯＲｆ１（式中、Ｒｆ１はＣ１〜Ｃ６−パーフルオロアルキル基である）を満たすパーフルオロアルキルビニルエーテル；及び
−  式ＣＦ２＝ＣＦＯＲＯＦ（式中、ＲＯＦは１つ以上のエーテル酸素原子を含むＣ１〜Ｃ１２−パーフルオロオキシアルキルであり；好ましくはＲＯＦは式−ＣＦ２ＯＲｆ２又は−ＣＦ２ＣＦ２ＯＲｆ２の基であり、Ｒｆ２はＣ１〜Ｃ６パーフルオロアルキルである）を満たすパーフルオロオキシアルキルビニルエーテル；
からなる群から選択されるモノマー由来の繰り返し単位；並びに
ｃ）式（Ｉ）：
2021524509.tif 000008
（式中、Ｒ１、Ｒ２、Ｒ３のそれぞれは互いに等しいか又は異なり、独立して水素原子又はＣ１〜Ｃ３炭化水素基であり、ＲＯＨは、水素、又は少なくとも１個のヒドロキシル基を含むＣ１〜Ｃ５炭化水素部分である）
の少なくとも１種の親水性（メタ）アクリルモノマー（ＭＡ）由来の繰り返し単位；
を含むフッ化ビニリデン（ＶＤＦ）ポリマー（Ａ）であって、
繰り返し単位ｂ）及びｃ）の合計量が、ポリマー（Ａ）の繰り返し単位の総モル数に対して、最大１５モル％、好ましくは最大７モル％、より好ましくは最大４モル％である、フッ化ビニリデン（ＶＤＦ）ポリマー（Ａ）。
【請求項２】
前記式（Ｉ）の少なくとも１種の親水性（メタ）アクリルモノマー（ＭＡ）が、アクリル酸（ＡＡ）、（メタ）アクリル酸、ヒドロキシエチル（メタ）アクリレート（ＨＥＡ）、２−ヒドロキシプロピルアクリレート（ＨＰＡ）、ヒドロキシエチルヘキシル（メタ）アクリレート、及びそれらの混合物を含む群から選択される、請求項１に記載のポリマー（Ａ）。
【請求項３】
前記パーフルオロアルキルビニルエーテル（ＰＡＶＥ）が、パーフルオロメチルビニルエーテル（ＰＭＶＥ）、パーフルオロエチルビニルエーテル（ＰＥＶＥ）、及びパーフルオロプロピルビニルエーテル（ＰＰＶＥ）を含む群から選択される、請求項１に記載のポリマー（Ａ）。
【請求項４】
ターポリマーＶＤＦ−ＡＡ−ＰＭＶＥである、請求項１〜３のいずれか一項に記載のポリマー（Ａ）。
【請求項５】
２５℃でジメチルホルムアミド中で測定された約０．３０ｌ／ｇの固有粘度を有する、請求項１〜４のいずれか一項に記載のポリマー（Ａ）。
【請求項６】
前記親水性（メタ）アクリルモノマー（ＭＡ）由来の繰り返し単位が、ポリマー（Ａ）の繰り返し単位の総モル数に対して０．０５モル％〜２モル％、好ましくは０．１〜１．２モル％、より好ましくは０．２〜１．５モル％の量で含まれる、請求項１〜５のいずれか一項に記載のポリマー（Ａ）。
【請求項７】
前記（ＰＡＶＥ）モノマー由来の繰り返し単位が、ポリマー（Ａ）の繰り返し単位の総モル数に対して０．２〜１０モル％、好ましくは０．３〜７モル％、より好ましくは０．２〜３．８モル％の量でポリマー（Ａ）の中に含まれる、請求項１〜６のいずれか一項に記載のポリマー（Ａ）。
【請求項８】
前記親水性（メタ）アクリルモノマー（ＭＡ）由来の繰り返し単位が、ポリマー（Ａ）の繰り返し単位の総モル数に対して０．２〜１．５モル％の量で含まれ、前記（ＰＡＶＥ）モノマーがポリマー（Ａ）の繰り返し単位の総モル数に対して０．２〜３．８モル％の量で含まれる、請求項１〜７のいずれか一項に記載のポリマー（Ａ）。
【請求項９】
−  ポリマー（Ａ）の繰り返し単位の総モル数に対して０．２〜１．５モル％のモノマー（ＭＡ）由来の繰り返し単位；
−  ポリマー（Ａ）の繰り返し単位の総モル数に対して０．２〜３．８モル％の（ＰＡＶＥ）モノマー由来の繰り返し単位；及び
−  ９４．７重量％〜９９．６重量％、より好ましくは９６．０重量％〜９８．３重量％のＶＤＦ由来の繰り返し単位；
から本質的になる、請求項１〜８のいずれか一項に記載のポリマー（Ａ）。
【請求項１０】
フィルム形態の請求項１〜９のいずれか一項に記載のポリマー（Ａ）。
【請求項１１】
５〜５００マイクロメートルの厚さを有する、請求項１０に記載のポリマー（Ａ）のフィルム。
【請求項１２】
請求項１〜９のいずれか一項に記載のポリマー（Ａ）を処理することを含む、請求項１０又は１１に記載のフィルムの作製方法。
【請求項１３】
ポリマー（Ａ）を含有する組成物をキャストすることを含む、請求項１２に記載の方法。
【請求項１４】
不活性支持体の２つの箔の間で少なくとも２００℃の温度でポリマー（Ａ）を圧縮成形することを含む、請求項１２に記載の方法。
【発明の詳細な説明】
【技術分野】
【０００１】
関連出願の相互参照
本出願は、２０１８年５月１７日出願の欧州特許出願公開第１８３０５６１６．７号に基づく優先権を主張するものであり、この出願の全内容は、あらゆる目的のために参照により本明細書に援用される。
【０００２】
本発明は、親水性（メタ）アクリルモノマー由来の繰り返し単位とパーフルオロアルキルビニルエーテルモノマー由来の繰り返し単位とを含む、改善された可撓性を有するフッ化ビニリデンコポリマー、それらの製造方法、及び極めて優れた可撓性が必要とされる用途でのそれらの使用に関する。
【背景技術】
【０００３】
フルオロポリマーは、それらの固有の耐薬品性及び優れた機械的特性のために、様々な用途及び環境で使用される優れた材料であることが当該技術分野で知られている。
【０００４】
熱可塑性フルオロポリマーは、例えば、電極及びセパレータのためのバインダーとしてリチウムイオン電池で使用することができるフィルムを形成するために、押し出し又は溶液キャストすることができる。
【０００５】
そのようなフッ素化ポリマー系材料の例は、ポリフッ化ビニリデンホモポリマー（ＰＶＤＦ）及びフッ化ビニリデン（ＶＤＦ）コポリマー樹脂、例えばポリ（フッ化ビニリデン−クロロトリフルオロエチレン）（ＶＤＦ−ＣＴＦＥ）、ポリ（フッ化ビニリデン−テトラフルオロエチレン）（ＶＤＦ−ＴＦＥ）、ポリ（フッ化ビニリデン−ヘキサフルオロプロピレン）（ＶＤＦ−ＨＦＰ）、及びポリ（フッ化ビニリデン−トリフルオロエチレン）（ＶＤＦ−ＴｒＦＥ）など、である。
【０００６】
親水性（メタ）アクリルモノマー（例えばアクリル酸）由来の繰り返し単位を含むＶＤＦコポリマーは、当該技術分野で周知である。
【０００７】
欧州特許第２１４７０２９号明細書（Ｓｏｌｖａｙ  Ｓｐｅｃｉａｌｔｙ  Ｐｏｌｙｍｅｒｓ  Ｉｔａｌｙ  ＳｐＡ）３０／１０／２００８には、ＶＤＦ骨格全体にランダムに分布した親水性（メタ）アクリルモノマー由来の繰り返し単位を含むＶＤＦ直鎖コポリマー、すなわち、親水性（メタ）アクリルモノマー由来の繰り返し単位が、ＶＤＦモノマーの２つの繰り返し単位の間にそれぞれ主に含まれているＶＤＦ直鎖コポリマーが開示されており、前記コポリマーは、親水性（メタ）アクリルモノマー及びＶＤＦモノマーの不均一な分布を有するコポリマーと比較して、改善された熱安定性を示す。
【０００８】
そのようなコポリマーは、ＶＤＦホモポリマーの機械的特性及び化学的不活性さに、例えばアルミニウムや銅のような金属に対する適切な接着性、又は親水性を追加することを目的として開発されてきた。
【０００９】
フレキシブル電池などのいくつかの最近の用途では、薄膜形態のフルオロポリマーは、所定の構造又はデバイスにおいて、寿命の間に複数回曲げられなければならない。
【００１０】
そのため、フルオロポリマー自体の機械的特性及び耐薬品性を維持しながらも非常に高い可撓性を特徴とするフルオロポリマーが必要とされている。
【００１１】
フッ素化オレフィンモノマー由来の繰り返し単位とパーフルオロアルキルビニルエーテル単位由来の繰り返し単位とを含むフッ素化コポリマーは当該技術分野で公知であり、前記パーフルオロアルキルビニルエーテル単位の存在は、材料の特定の特性、特に熱安定性の改善に関連する。
【００１２】
テトラフルオロエチレン及びパーフルオロアルキルビニルエーテルから誘導された溶融加工可能なフルオロポリマーは、パイプなどの成形品を製造するために適していることが当該技術分野において広く公知であり、典型的には前記パーフルオロアルキルビニルエーテルから誘導された繰り返し単位を１モル％〜５モル％含む。
【００１３】
しかしながら、パーフルオロアルキルビニルエーテルの反応性は非常に低く、フッ素化オレフィンモノマー由来の単位とＰＡＶＥモノマー由来の繰り返し単位とを含むフッ素化コポリマーは、通常非常に長い反応時間で得られ、これは工業的観点からは重大な欠点である。
【００１４】
米国特許第４，４８７，９０３号明細書（Ｄａｉｋｉｎ  Ｉｎｄｕｓｔｒｉｅｓ  Ｌｔｄ）２９／０９／１９８２では、ＴＦＥとパーフルオロビニルエーテルとを使用するフルオロエラストマーコポリマーの調製について言及されている。記載されているビニルエーテルの反応性は非常に低く、ポリマーは非常に長い反応時間で得られる（実験の部で９６時間の重合が記載されている）。
【００１５】
本発明の１つの目的は、優れた可撓性寿命、耐薬品性、及び基材への優れた接着性を有するフィルム形態で製造することができ、且つ生産性が改善された重合プロセスによって得られる、親水性（メタ）アクリルモノマー由来の繰り返し単位とパーフルオロアルキルビニルエーテルモノマー由来の繰り返し単位とを含むＶＤＦに基づくポリマーを提供することである。
【発明の概要】
【課題を解決するための手段】
【００１６】
今回、出願人は、驚くべきことに、親水性（メタ）アクリルモノマーとパーフルオロアルキルビニルエーテルの両方に由来する繰り返し単位を、明確に規定された量でＶＤＦに基づくポリマーにおいて組み合わせると、有利なことに、ＶＤＦホモポリマーの優れた固有の機械的及び化学的特性を維持しながらも、ＶＤＦに基づくポリマーの性能、特には可撓性の観点での性能を大幅に改善できることを見出した。
【００１７】
従って、本発明の第１の目的は、
ａ）フッ化ビニリデン（ＶＤＦ）由来の繰り返し単位；
ｂ）少なくとも１種のパーフルオロアルキルビニルエーテル（ＰＡＶＥ）モノマーであって：
−  式ＣＦ２＝ＣＦＯＲｆ１（式中、Ｒｆ１はＣ１〜Ｃ６−パーフルオロアルキル基である）を満たすパーフルオロアルキルビニルエーテル；及び
−  式ＣＦ２＝ＣＦＯＲＯＦ（式中、ＲＯＦは１つ以上のエーテル酸素原子を含むＣ１〜Ｃ１２−パーフルオロオキシアルキルであり、好ましくはＲＯＦは式−ＣＦ２ＯＲｆ２又は−ＣＦ２ＣＦ２ＯＲｆ２の基であり、Ｒｆ２はＣ１〜Ｃ６パーフルオロアルキルである）を満たすパーフルオロオキシアルキルビニルエーテル；
からなる群から選択されるモノマー由来の繰り返し単位；並びに
ｃ）式（Ｉ）：
2021524509.tif 000002
（式中、Ｒ１、Ｒ２、Ｒ３のそれぞれは互いに等しいか又は異なり、独立して水素原子又はＣ１〜Ｃ３炭化水素基であり、ＲＯＨは、水素、又は少なくとも１個のヒドロキシル基を含むＣ１〜Ｃ５炭化水素部分である）
の少なくとも１種の親水性（メタ）アクリルモノマー（ＭＡ）由来の繰り返し単位；
を含むフッ化ビニリデン（ＶＤＦ）コポリマー［ポリマー（Ａ）］であって、繰り返し単位ｂ）及びｃ）の合計量が、ポリマー（Ａ）の繰り返し単位の総モル数に対して、最大１５モル％、好ましくは最大７モル％、より好ましくは最大４モル％である、フッ化ビニリデン（ＶＤＦ）コポリマー［ポリマー（Ａ）］である。
【００１８】
第２の目的では、本発明は、ポリマー（Ａ）の調製方法を提供する。
【００１９】
第３の目的では、本発明は、ポリマー（Ａ）のフィルムの作製方法を提供する。
【００２０】
更なる目的では、本発明は、改善された屈曲寿命を特徴とするポリマー（Ａ）のフィルムを提供する。
【発明を実施するための形態】
【００２１】
用語「二フッ化ビニリデン由来の繰り返し単位」（一般的にフッ化ビニリデン、１，１−ジフルオロエチレン、ＶＤＦとも示される）は、式（Ｉ）：
ＣＦ２＝ＣＨ２の繰り返し単位を意味することが意図されている。
【００２２】
式ＣＦ２＝ＣＦＯＲｆ１を満たす好ましいパーフルオロアルキルビニルエーテルとしては、特に、Ｒｆ１がパーフルオロアルキル基−ＣＦ３（パーフルオロメチルビニルエーテル（ＰＭＶＥ））、−Ｃ２Ｆ５（パーフルオロエチルビニルエーテル（ＰＥＶＥ））、−Ｃ３Ｆ７（パーフルオロプロピルビニルエーテル（ＰＰＶＥ））、−Ｃ４Ｆ９、又は−Ｃ５Ｆ１１基であるものが挙げられる。
【００２３】
式ＣＦ２＝ＣＦＯＲＯＦを満たす好ましいパーフルオロオキシアルキルビニルエーテル基としては、特に、ＲＯＦが式−ＣＦ２ＯＲｆ２のパーフルオロオキシアルキル基であり、Ｒｆ２が−ＣＦ２ＣＦ３や−ＣＦ３などのＣ１〜Ｃ３パーフルオロアルキル基であるものが挙げられる。
【００２４】
本発明のポリマー（Ａ）に含まれる（ＰＡＶＥ）モノマー由来の繰り返し単位は、より好ましくは、パーフルオロメチルビニルエーテル（ＰＭＶＥ）由来の繰り返し単位である。
【００２５】
「少なくとも１種の親水性（メタ）アクリルモノマー（ＭＡ）」という用語は、ポリマー（Ａ）が、上述したような１種以上の親水性（メタ）アクリルモノマー（ＭＡ）に由来する繰り返し単位を含み得ることを意味するものと理解される。本明細書の残りの部分においては、表現「親水性（メタ）アクリルモノマー（ＭＡ）」及び「モノマー（ＭＡ）」は、本発明の目的のためには、複数形及び単数形の両方、すなわち１種と２種以上の両方の親水性（メタ）アクリルモノマー（ＭＡ）を指すものと理解される。
【００２６】
式（ＩＩ）の親水性（メタ）アクリルモノマー（ＭＡ）の非限定的な例としては、とりわけ：
−  アクリル酸（ＡＡ）、
−  （メタ）アクリル酸、
−  ヒドロキシエチル（メタ）アクリレート（ＨＥＡ）、
−  ２−ヒドロキシプロピルアクリレート（ＨＰＡ）、
−  ヒドロキシエチルヘキシル（メタ）アクリレート、
及びそれらの混合物、
が挙げられる。
【００２７】
親水性（メタ）アクリルモノマー（ＭＡ）は、好ましくは、以下の式（ＩＩ）：
2021524509.tif 000003
（式中、互いに等しいか若しくは異なる、Ｒ１、Ｒ２及びＲ３のそれぞれは独立して、水素原子又はＣ１〜Ｃ３炭化水素基である）
を満たす。
【００２８】
更により好ましくは、親水性（メタ）アクリルモノマー（ＭＡ）は、アクリル酸（ＡＡ）である。
【００２９】
本発明者らは、ポリマー（Ａ）が直鎖の半結晶性コポリマーである場合に最良の結果が得られることを見い出した。
【００３０】
用語「直鎖」は、（ＶＤＦ）モノマー、（メタ）アクリルモノマー、及びパーフルオロアルキルビニルエーテル（ＰＡＶＥ）由来の繰り返し単位の実質的に直鎖の配列からできているコポリマーを表すことが意図されており；そのためポリマー（Ａ）は、グラフト及び／又は櫛型ポリマーとは区別される。
【００３１】
ポリマー（Ａ）中の繰り返し単位ｂ）及びｃ）の合計量が、ポリマー（Ａ）の繰り返し単位の総モル数に対して最大１５モル％、好ましくは最大７モル％、より好ましくは最大４モル％である場合に、優れた結果が得られた。
【００３２】
本発明の好ましい実施形態では、ポリマー（Ａ）において、式（Ｉ）の親水性（メタ）アクリルモノマー（ＭＡ）由来の繰り返し単位は、ポリマー（Ａ）の繰り返し単位の総モル数に対して０．０５モル％〜２モル％、好ましくは０．１〜１．８モル％、より好ましくは０．２〜１．５モル％の量で含まれる。
【００３３】
（ＰＡＶＥ）モノマー由来の繰り返し単位は、好ましくは、ポリマー（Ａ）の繰り返し単位の総モル数に対して０．０５〜１０モル％、好ましくは０．１〜７モル％、より好ましくは０．２〜３．８モル％の量でポリマー（Ａ）に含まれる。
【００３４】
本発明のより好ましい実施形態では、ポリマー（Ａ）において、式（Ｉ）の親水性（メタ）アクリルモノマー（ＭＡ）由来の繰り返し単位は、ポリマー（Ａ）の繰り返し単位の総モル数に対して０．２〜１．５モル％の量で含まれ、（ＰＡＶＥ）モノマー由来の繰り返し単位は、ポリマー（Ａ）の繰り返し単位の総モル数に対して０．２〜３．８モル％の量含まれる。
【００３５】
ポリマー（Ａ）中のモノマー（ＭＡ）、モノマー（ＰＡＶＥ）、及びＶＤＦの繰り返し単位の平均モルパーセントの決定は、任意の適切な方法によって行うことができ、ＮＭＲが好ましい。
【００３６】
本発明のポリマー（Ａ）は、上で定義したパーフルオロアルキルビニルエーテルとは異なる１種以上のフッ素化コモノマー（Ｆ）由来の繰り返し単位を更に含んでいてもよい。
【００３７】
「フッ素化コモノマー（Ｆ）」という用語は、少なくとも１個のフッ素原子を含むエチレン性不飽和コモノマーを意味することが本明細書では意図される。
【００３８】
好適なフッ素化コモノマー（Ｆ）の非限定的な例としては、とりわけ、以下のものが挙げられる：
（ａ）Ｃ２〜Ｃ８フルオロ及び／又はパーフルオロオレフィン、例えばテトラフルオロエチレン（ＴＦＥ）、ヘキサフルオロプロピレン（ＨＦＰ）、ペンタフルオロプロピレン、及びヘキサフルオロイソブチレン；
（ｂ）Ｃ２〜Ｃ８水素化モノフルオロオレフィン、例えばフッ化ビニリデン（ＶＤＦ）、フッ化ビニル、１，２−ジフルオロエチレン、及びトリフルオロエチレン；
（ｃ）式ＣＨ２＝ＣＨ−Ｒｆ０（式中、Ｒｆ０は、Ｃ１〜Ｃ６パーフルオロアルキル基である）のパーフルオロアルキルエチレン；
（ｄ）クロロトリフルオロエチレン（ＣＴＦＥ）などのクロロ−、及び／又はブロモ−、及び／又はヨード−Ｃ２〜Ｃ６フルオロオレフィン。
【００３９】
１種以上のフッ素化コモノマー（Ｆ）が存在する場合、本発明のポリマー（Ａ）は、前記フッ素化コモノマー（Ｆ）に由来する繰り返し単位を典型的には０．１〜１０モル％、好ましくは０．３〜５モル％、より好ましくは０．５〜３モル％含む。
【００４０】
それにもかかわらず、ポリマー（Ａ）が前記付加的なコモノマー（Ｆ）を含有しない実施形態が好ましい。
【００４１】
本発明の好ましい実施形態では、親水性（メタ）アクリルモノマー（ＭＡ）は式（ＩＩ）の親水性（メタ）アクリルモノマーであり、更に好ましくは、これはアクリル酸（ＡＡ）であり、（ＰＡＶＥ）モノマーはＰＭＶＥであり、ポリマー（Ａ）はＶＤＦ−ＡＡ−ＰＭＶＥターポリマーである。
【００４２】
本発明の好ましい実施形態では、２５℃でジメチルホルムアミド中で測定されるポリマー（Ａ）の固有粘度は、０．２０ｌ／ｇ〜０．６０ｌ／ｇの間、好ましくは０．２５ｌ／ｇ〜０．５０ｌ／ｇの間、より好ましくは０．２５ｇ／ｌ〜０．３５ｇ／ｌの間含まれる。
【００４３】
好ましくは、２５℃でジメチルホルムアミド中で測定されるポリマー（Ａ）の固有粘度は、約０．３０ｌ／ｇである。
【００４４】
本質的に以下のものからなるポリマー（Ａ）を使用して、非常に優れた結果が得られた：
−  ポリマー（Ａ）の繰り返し単位の総モル数に対して０．２〜１．５モル％のモノマー（ＭＡ）由来の繰り返し単位；及び
−  ポリマー（Ａ）の繰り返し単位の総モル数に対して０．２〜３．８モル％の（ＰＡＶＥ）モノマー由来の繰り返し単位；及び
−  ９４．７重量％〜９９．６重量％、より好ましくは９６．０重量％〜９８．３重量％のＶＤＦ由来の繰り返し単位。
【００４５】
鎖末端、欠陥又は他の不純物タイプの部分がポリマー（Ａ）中に含まれる場合があるが、これらはその性質を損なわないということは理解されたい。
【００４６】
ポリマー（Ａ）は、典型的には、例えば国際公開第２００７／００６６４５号パンフレット及び国際公開第２００７／００６６４６号パンフレットに記載されている手順に従って、ＶＤＦモノマー、少なくとも１種の水素化（メタ）アクリルモノマー（ＭＡ）、少なくとも１種のモノマー（ＰＡＶＥ）、及び任意選択的な少なくとも１種のコモノマー（Ｆ）を乳化重合又は懸濁重合することによって得られる。
【００４７】
重合反応は、通常、２５〜１５０℃の温度で、最大１３０ｂａｒの圧力で行われる。
【００４８】
ポリマー（Ａ）は、典型的には粉末の形態で供給される。
【００４９】
本発明の方法は、モノマー（ＭＡ）がポリマー（Ａ）のＶＤＦ骨格全体にわたって実質的にランダムに分布しているポリマー（Ａ）を提供する。
【００５０】
出願人は、驚くべきことに、ＶＤＦを親水性（メタ）アクリルモノマー（ＭＡ）とパーフルオロアルキルビニルエーテル（ＰＡＶＥ）の両方由来の繰り返し単位と組み合わせると、重合の生産性が大幅に改善され、ポリマー（Ａ）がより短い時間で得られることを見出した。
【００５１】
重合時間が長くなると、少なくとも懸濁液中で重合する場合には、反応器がより汚れることが知られており、これは、工業化が行われる際に重要な問題である。
【００５２】
実施例で提供されるデータは、上で規定した（ＭＡ）モノマー及び（ＰＡＶＥ）モノマー由来の繰り返し単位を導入すると、（ＰＡＶＥ）モノマー由来の繰り返し単位が存在しない重合と比較して重合の生産性を改善しながらも、ＶＤＦに基づくポリマーの可撓性（屈曲寿命）を最適化できることをよく実証している。
【００５３】
ポリマー（Ａ）の可撓性フィルムは、ポリマー（Ａ）を処理することによって得ることができ、前記フィルムは、低温で動的屈曲を受ける製品などの、極めて優れた可撓性が要求される用途で使用するのに十分な可撓性を有する。
【００５４】
したがって、本発明の別の目的では、ポリマー（Ａ）のフィルムが提供され、前記フィルムは、改善された屈曲寿命を特徴とする。
【００５５】
本発明において、可撓性フィルムなどの「可撓性」製品は、形状変化を生じさせるために手で力を加えるだけで調整可能な形状を有する固体の非剛性物体である。
【００５６】
適切には、ポリマー（Ａ）のフィルムは、５〜５００マイクロメートルに含まれる厚さを有する。
【００５７】
ポリマー（Ａ）のフィルムは、ポリマー（Ａ）を含む組成物を不活性支持体上にキャストすることによって、又は不活性支持体の２つの箔の間で少なくとも２００℃の温度でポリマー（Ａ）を圧縮成形することによって、ポリマー（Ａ）を処理することにより作製することができる。
【００５８】
本発明のポリマー（Ａ）中の親水性（メタ）アクリルモノマーとパーフルオロアルキルビニルエーテルモノマー由来の両方の繰り返し単位の存在が、ＶＤＦに基づくコポリマーの金属への接着の改善にも関連することが見出された。
【００５９】
好ましい実施形態では、ポリマー（Ａ）のフィルムは、ポリイミドの２つの箔の間で約２５０℃の温度で圧縮成形することにより作製することができる。
【００６０】
参照により本明細書中に組み込まれている任意の特許、特許出願、及び公開資料の開示が、これがある用語を不明確とし得る程度まで本出願の記載と対立する場合、本記載が優先するものとする。
【００６１】
本発明をこれから以下の実施例を参照してより詳細に説明するが、その目的は例示にすぎず、本発明の範囲を限定するものではない。
【実施例】
【００６２】
原料
ポリマー（Ｃ１）：２５℃のＤＭＦ中で０．３０ｌ／ｇの固有粘度を有するＶＤＦ−ＡＡ（１．０モル％）ポリマー。
ポリマー（Ａ−１）：２５℃のＤＭＦ中で０．２９４ｌ／ｇの固有粘度を有するＶＤＦ−ＡＡ（１．０モル％）−ＰＭＶＥ（１．７モル％）ポリマー。
ポリマー（Ａ−２）：２５℃のＤＭＦ中で０．３１ｌ／ｇの固有粘度を有するＶＤＦ−ＡＡ（０．９モル％）−ＰＭＶＥ（０．６モル％）ポリマー。
開始剤：イソドデカン中のｔ−アミル−ペルピバレート（イソドデカン中のｔ−アミルペルピバレートの７５重量％溶液）、Ａｒｋｅｍａから市販。
懸濁剤（Ｂ）：Ａｌｃｏｔｅｘ  ＡＱ３８、Ａｌｃｏｔｅｘ  ８０の３８ｇ／ｌ水溶液：８０％加水分解された高分子量ポリビニルアルコール、ＳＹＮＴＨＯＭＥＲから市販。
【００６３】
ポリマー（Ａ）の固有粘度の測定
固有粘度（η）［ｄｌ／ｇ］は、Ｕｂｂｅｌｈｏｄｅ粘度計を用い、ポリマー（Ａ）を約０．２ｇ／ｄｌの濃度でＮ，Ｎ−ジメチルホルムアミドに溶解させることによって得られた溶液の、２５℃での滴下時間に基づいて、以下の式：
2021524509.tif 000004
（式中、ｃは、ポリマー濃度［ｇ／ｄｌ］であり、ηｒは、相対粘度、即ち、試料溶液の滴下時間と、溶媒の滴下時間との間の比であり、ηｓｐは、比粘度、即ち、ηｒ−１であり、Γは、ポリマー（Ｆ）については３に相当する実験因子である）
を用いて測定した。
【００６４】
ＤＳＣ分析
ＤＳＣ分析は、ＡＳＴＭ  Ｄ  ３４１８規格に従って行った；融点（Ｔｆ２）は１０℃／分の加熱速度で決定した。
【００６５】
実施例１：ポリマー（Ａ）及び（Ｃ１）の調製のための基本手順：
６５０ｒｐｍの速度で作動するインペラーを備えた４リットルの反応器に、脱塩水及び１．５ｇ／ｋｇのＭｎｉ（設定点温度の前に反応器に添加される初期のモノマー）の懸濁剤をこの順序で入れた。反応器を、１１℃で一連の真空（３０ｍｍＨｇ）でパージし、窒素をパージした。その後、５．０ｇの開始剤を入れた。８８０ｒｐｍの速度で、アクリル酸（ＡＡ）及びパーフルオロメチルビニルエーテル（ＰＭＶＥ）を入れた。最後に、フッ化ビニリデン（ＶＤＦ）を反応器に入れた。本発明のポリマー（Ａ）の調製に使用されるポリマー（Ａ）（及び比較ポリマー（Ｃ１））中のＡＡ、ＰＭＶＥ、及びＶＤＦの量は、表１に報告されている。反応器を５５℃の設定点温度まで徐々に加熱し、圧力を１２０バールに固定した。重合中、表Ｂに記載されているＡＡ濃度のアクリル酸水溶液を供給することにより、圧力を１２０バールに一定に保った。この供給後、それ以上の水溶液は導入されず、圧力は低下し始めた。大気圧に達するまで反応器を脱気することによって重合を止めた。表Ａに記載の通りのモノマーの変換率に到達した。その後、このようにして得たポリマーを回収し、脱塩水で洗浄し、６５℃で一晩中乾燥した。
【００６６】
2021524509.tif 000005
【００６７】
表２には、重合の時間及び収率、並びに得られたポリマーの特性が報告されている。
【００６８】
2021524509.tif 000006
【００６９】
実施例２：フィルム作製の基本手順
ポリマーを２４０℃の温度で２枚のアルミニウム箔の間で圧縮成形して、約３００ミクロンの厚さのフィルムを製造した。
【００７０】
実施例３：ポリマー（Ａ）のＭ．Ｉ．Ｔ．屈曲寿命の測定
実施例１に記載の通りに作製したポリマーのフィルムを、Ｍ．Ｉ．Ｔ機（Ｔｉｎｉｕｓ  Ｏｌｓｅｎ，ｔｅｓｔｉｎｇ  ｍａｃｈｉｎｅ  Ｃｏ，Ｗｉｌｌｏｗ  Ｇｒｏｗｅ，（ＰＡ）からの折り畳み耐久性試験機）で、２ポンドの重量を用いて２３℃で９０サイクル／分の速度で試験した。サンプルが壊れた時に試験が終了したとみなした。
【００７１】
ＭＩＴ屈曲寿命の値は、各ポリマーについて少なくとも３枚のフィルムを試験することによって得られた値の平均である。
【００７２】
表３には、３種のポリマーＣ１、Ａ−１、及びＡ−２の屈曲寿命のデータが報告されている。
【００７３】
2021524509.tif 000007
【００７４】
表３に示されているように、ポリマー（Ａ−１）及び（Ａ−２）のいずれかによって特に具体化される本発明のポリマー（Ａ）は、有利なことには比較ポリマー（Ｃ１）と比較して大きい屈曲寿命を示す。
【００７５】
上述した観点から、本発明のポリマー（Ａ）又はその任意のフィルムは、極めて優れた可撓性が必要とされる用途における使用に特に適していることが判明した。
【国際調査報告】
2021524509.tif 000009
2021524509.tif 000010